(57)【特許請求の範囲】
【請求項１】
基材層上に第１グラビアロールを用いたグラビアコート法により塗工された熱封緘層の外面に、有機分散媒に疎水性微粒子を分散した分散液を第２グラビアロールにより塗布することと、
前記熱封緘層の外面に塗布された分散液をスムージングロールにより均し、乾燥することにより、前記疎水性微粒子からなる付着防止層を前記熱封緘層の外面に形成することを含み、
前記分散液を塗布する前の前記熱封緘層の外面には、前記第１グラビアロールの周面に設けられた多数のセルに対応する多数の微小突起が前記熱封緘層の外面全面に亘って設けられており、
前記熱封緘層の外面における前記各微小突起の頂部にのみ前記分散液を前記第２グラビアロールにより塗布し、
前記分散液の疎水性微粒子濃度が３質量％〜１０質量％であり、
前記分散液の２５℃での粘度が５ｍＰａ・ｓ以下である、内容物付着防止蓋材の製造方法。
【請求項２】
前記微小突起は、高さ３０μｍ〜１００μｍ及び直径１００μｍ〜７００μｍであり且つ前記熱封緘層の外面にスクリーン線数３５線〜６５線で配設されている請求項１記載の内容物付着防止蓋材の製造方法。
【請求項３】
前記疎水性微粒子の平均粒径が１ｎｍ〜５０００ｎｍである請求項１又は２記載の内容物付着防止蓋材の製造方法。
【請求項４】
前記疎水性微粒子が疎水性シリカである請求項１〜３のいずれかに記載の内容物付着防止蓋材の製造方法。
【請求項５】
前記有機分散媒がアルコールである請求項１〜４のいずれかに記載の内容物付着防止蓋材の製造方法。
【請求項６】
前記熱封緘層の外面への前記疎水性微粒子の付着量が乾燥後において０．３ｇ／ｍ２〜０．６ｇ／ｍ２になるように、前記付着防止層を形成する請求項１〜５のいずれかに記載の内容物付着防止蓋材の製造方法。
【発明の詳細な説明】
【技術分野】
【０００１】
本発明は、主として食品類の包装用容器に適用されるヒートシール蓋材、更に具体的には、ヨーグルト、ゼリー、プリン、ジャム、飲料などの包装用カップ状容器に適用される内容物付着防止性を有する蓋材の製造方法に関する。
【背景技術】
【０００２】
この種の蓋材は、一般に基材フィルムとアルミニウム箔とが積層されてなる基材層のアルミニウム箔面側にヒートシール層、即ち熱封緘層を設けたものとなされている。そして、ヨーグルト等の被包装物を充填したカップ状の容器本体の上面開口に蓋材を被せて、その周縁部を容器本体の上縁フランジ部上に熱融着することにより密封包装物を形成する。
【０００３】
したがって、かかる蓋材においては、良好なヒートシール性、密封性と、開封時のための適当な易剥離性が求められると同時に、内容物の非付着性、即ち容器の内面側の蓋材裏面に内容物が付着するのを防止しうるものであることが望まれる。蓋材の裏面に内容物が付着すると、開封時に手指や衣服、あるいは周辺を汚すおそれがあると共に、内容物の棄損による無駄を生じ、あるいは付着物を剥がし取る手間がかかり、更には不潔感を催す等の不利益を生じるためである。
【０００４】
特許第５４４１８４３号公報（特許文献１）は、そのような内容物付着防止性を有する蓋材の製造方法を開示しており、すなわち、分散媒としての有機溶媒に疎水性微粒子を分散した分散液を熱封緘層の外面、即ち施蓋使用時に容器本体の内側に向く面に塗布し、次いでこの塗布層の外面側の過剰分散液をドクターナイフで掻き取り除去したのち乾燥することにより、熱封緘層の外面に疎水性微粒子からなる付着防止層を形成することを開示している。
【０００５】
上述のような内容物付着防止性を有する蓋材において、熱封緘層の外面は、外力による疎水性微粒子の脱落を防止するため凹凸状に形成されることが好ましい。そこで、熱封緘層をグラビアロールを用いたグラビアコート法によって塗工する。すると、熱封緘層の外面がグラビアロールの周面に彫刻されたグラビアパターンに対応して凹凸状に形成される。
【先行技術文献】
【特許文献】
【０００６】
【特許文献１】特許第５４４１８４３号公報
【発明の概要】
【発明が解決しようとする課題】
【０００７】
しかるに、熱封緘層の外面が凹凸状に形成されている場合においては、当該外面に付着防止層を形成するため分散液をグラビアロールにより転写塗布すると、当該外面の凸部を構成する微小突起の頂部にのみ分散液が塗布されて隣接する微小突起間の凹部には分散液が塗布されないことがある。この場合、粘度の小さい内容物（例：液体）に対する付着防止性が悪くなるし、内容物が繰り返し接触した場合に疎水性粒子の脱落が生じるおそれがある。
【０００８】
本発明は、上述した技術背景に鑑みてなされたもので、その目的は、内容物に対して高い付着防止性を有する内容物付着防止蓋材の製造方法を提供することにある。
【課題を解決するための手段】
【０００９】
本発明は以下の手段を提供する。
【００１０】
［１］  基材層上に第１グラビアロールを用いたグラビアコート法により塗工された熱封緘層の外面に、有機分散媒に疎水性微粒子を分散した分散液を第２グラビアロールにより塗布することと、
前記熱封緘層の外面に塗布された分散液をスムージングロールにより均し、乾燥することにより、前記疎水性微粒子からなる付着防止層を前記熱封緘層の外面に形成することを含み、
前記分散液を塗布する前の前記熱封緘層の外面には、前記第１グラビアロールの周面に設けられた多数のセルに対応する多数の微小突起が前記熱封緘層の外面全面に亘って設けられており、
前記分散液の疎水性微粒子濃度が３質量％〜１０質量％であり、
前記分散液の２５℃での粘度が５ｍＰａ・ｓ以下である、内容物付着防止蓋材の製造方法。
【００１１】
［２］  前記微小突起は、高さ３０μｍ〜１００μｍ及び直径１００μｍ〜７００μｍであり且つ前記熱封緘層の外面にスクリーン線数３５線〜６５線で配設されている前項１記載の内容物付着防止蓋材の製造方法。
【００１２】
［３］  前記疎水性微粒子の平均粒径が１ｎｍ〜５０００ｎｍである前項１又は２記載の内容物付着防止蓋材の製造方法。
【００１３】
［４］  前記疎水性微粒子が疎水性シリカである前項１〜３のいずれかに記載の内容物付着防止蓋材の製造方法。
【００１４】
［５］  前記有機分散媒がアルコールである前項１〜４のいずれかに記載の内容物付着防止蓋材の製造方法。
【００１５】
［６］  前記熱封緘層の外面への前記疎水性微粒子の付着量が乾燥後において０．３ｇ／ｍ２〜０．６ｇ／ｍ２になるように、前記付着防止層を形成する前項１〜５のいずれかに記載の内容物付着防止蓋材の製造方法。
【発明の効果】
【００１６】
本発明は以下の効果を奏する。
【００１７】
前項［１］では、熱封緘層の外面に塗布する分散液として、疎水性微粒子濃度が３質量％〜１０質量％であり且つ２５℃での粘度が５ｍＰａ・ｓ以下である分散液が用いられている。そして、当該分散液を第２グラビアロールにより塗布し、次いで、熱封緘層の外面に塗布された分散液をスムージングロールにより均し、乾燥することにより、熱封緘層の外面に多数の微小突起が設けられている場合でも、この外面に付着防止層を全面的に形成することができる。これにより、内容物に対して高い付着防止性を有する蓋材を得ることができる。
【００１８】
前項［２］〜［６］では、それぞれ前項［１］の効果を確実に得ることができる。
【図面の簡単な説明】
【００１９】
【図１】図１は、本発明の一実施形態に係る内容物付着防止蓋材の概略断面図である。
【図２】図２は、図１中のＡ部分の概略拡大図である。
【図３】図３は、基材層上に熱封緘層をグラビアコート法により塗工する工程を示す概略図である。
【図４】図４は、図３中のＢ部分の概略拡大図である。
【図５】図５は、図３中のＸ１位置での熱封緘層の外面を示す概略断面図である。
【図６】図６は、熱封緘層の外面に分散液を第２グラビアロールにより塗布する工程と分散液をスムージングロールにより均す工程とを示す概略図である。
【図７】図７は、図６中のＣ部分の概略拡大図である。
【図８】図８は、図６中のＸ２位置での熱封緘層の外面及び分散液の塗布状態を示す概略断面図である。
【図９】図９は、図６中のＸ３位置での熱封緘層の外面及び分散液の塗布状態を示す概略断面図である。
【発明を実施するための形態】
【００２０】
次に、本発明の一実施形態について図面を参照して以下に説明する。
【００２１】
図１に示すように、本発明の一実施形態に係る内容物付着防止蓋材１０は、互いに積層状に一体化された複数の層からなり、具体的には、基材層３、熱封緘層４、付着防止層６などを備えている。
【００２２】
基材層３は、互いに積層状に配置された基材フィルム層１ａと金属箔層１ｂとを含んでおり、更に本実施形態では、金属箔層１ｂの外面、即ち施蓋使用時に容器本体の内側に向く面に中間樹脂層２が積層されている。
【００２３】
熱封緘層４は、基材層３の中間樹脂層２側の外面にその全面に亘って積層状に形成されている。本実施形態では、説明の便宜上、基材層３と熱封緘層４とを含む積層体を「蓋材本体５」という。
【００２４】
付着防止層６は、疎水性微粒子からなる層であり、蓋材本体５の熱封緘層４の外面にその全面に亘って積層状に形成されている。
【００２５】
基材層３において、基材フィルム層１ａは、包装容器の表側に配置されるもので、その材料としては、ポリエステル、ポリエチレン、ポリプロピレン、ポリアミド、ポリカーボネート、ポリ塩化ビニル、セルロースアセテート、セロハンなどの単層または複合フィルム、あるいはこれらのフィルムを紙などにラミネートしたものなどを例示することができる。基材フィルム層１ａは通常適宜印刷７が施されて意匠性が付与される。
【００２６】
金属箔層１ｂは、ガスバリヤ性、遮光性などを付与するものであり、多くはアルミニウム箔が用いられる。特にヨーグルトの容器用の蓋材１０にあっては、遮光性、軽量性を満足するものとして厚さ５μｍ〜５０μｍ程度のアルミニウム箔が好適に用いられる。また、基材フィルム層１ａとの積層接着には一般的な接着剤が用いられる。
【００２７】
なお、基材層３として、金属箔層１ｂを使用せずに、シリカやアルミナ等の金属を基材フィルム層１ａに蒸着した金属蒸着フィルムを使用することも可能である。
【００２８】
中間樹脂層２は、金属箔層１ｂと熱封緘層４との間に介在して、蓋材１０に所定の剛性やヒートシール時のクッション性を付与するものであり、適宜必要に応じて設けられる。その材料としては、一般的には厚さ５μｍ〜４０μｍのポリエチレン、ポリプロピレン、エチレン（メタ）アクリル酸共重合体、エチレン（メタ）アクリル酸エステル共重合体等のオレフィン樹脂、ポリアミド、ポリエステル、ポリカーボネート、ポリ塩化ビニル等が用いられる。
【００２９】
熱封緘層４は、中間樹脂層２および容器側との接着性が良好なものであれば、その材料は、特に限定されない。例えば、ホットメルト接着剤のほか、ラッカータイプ接着剤あるいは公知のシーラントフィルムを用いることもできる。
【００３０】
熱封緘層４は、図３に示すように、第１グラビアロール２１を用いたグラビアコート法により中間樹脂層２の外面に塗工されたものである。この塗工工程を以下に説明する。
【００３１】
図３に示すように、熱封緘層４の塗工は、上述の第１グラビアロール２１、これに対応するバックアップロール２３等を備えた第１グラビアコータ２０（詳述すると第１ダイレクトグラビアコータ）を用いて行われる。
【００３２】
図４に示すように、第１グラビアロール２１の塗工面としての周面には多数のセル２２が所定のグラビアパターンに従って規則的に整列して配設されており、これにより、当該周面が凹凸状に形成されている。さらに、当該周面に熱封緘層４を形成する液４ａが付着されるとともにこの付着状態において各セル２２内には熱封緘層形成液４ａが充填されている。そして、図３に示すように、基材層３（その送り方向Ｆ）が第１グラビアロール２１（その回転方向Ｇ１）とバックアップロール２３（その回転方向Ｇ２）との間を通過する際に第１グラビアロール２１の周面が中間樹脂層２の外面に当接することにより、当該周面に付着している熱封緘層形成液４ａが中間樹脂層２の外面に転写塗布され、その後、適宜乾燥される。これにより、図５に示すように、中間樹脂層２の外面に熱封緘層４が塗工されて蓋材本体５が得られると同時に熱封緘層４の外面に第１グラビアロール２１の各セル２２内の熱封緘層形成液４ａにより形成された多数の凸部からなる微小突起８が当該外面全面に亘って規則的に整列して配設され、その結果、熱封緘層４の外面が第１グラビアロール２１のグラビアパターンに対応して凹凸状に形成される。なお、微小突起８の望ましい寸法、配設状態などについては後述する。
【００３３】
次に、熱封緘層４の外面に付着防止層６を形成する工程について以下に説明する。
【００３４】
図６に示すように、蓋材本体５の熱封緘層４の外面に、有機分散媒に疎水性微粒子を分散した分散液１１を第２グラビアロール３１により転写塗布する。この工程を便宜上「分散液１１の塗布工程」という。
【００３５】
次いで、熱封緘層４の外面に塗布された分散液１１をスムージングロール３５により平坦状に均し、その後、乾燥することにより分散液１１中の分散媒を除去し、これにより、熱封緘層４の外面にその全面に亘って付着防止層６を形成する。この工程を便宜上「均し工程」という。
【００３６】
分散液１１の塗布工程と均し工程は、上述した第２グラビアロール３１、これに対応するバックアップロール３３、スムージングロール３５等を備えた第２グラビアコータ３０（詳述すると第２ダイレクトグラビアコータ）を用いて順次連続的に行われる。スムージングロール３５は、第２グラビアロール３１の配置位置に対して蓋材本体５の送り方向Ｆの下流側に配置されている。
【００３７】
分散媒としては、熱封緘層４に対する疎水性微粒子の定着性、付着性を確保するために有機分散媒を用いるべきであり、特に極性基を有する有機分散媒を用いるのが好ましい。なかでもアルコールの使用が、疎水性微粒子に対する分散性が良好である点及び乾燥後における分散媒の残留量が非常に少ない点で望ましく、特にコスト、安全性、付着防止性の発現効果等の面からエタノールやメタノールの使用が好適である。
【００３８】
疎水性微粒子は、蓋材１０の内容物付着防止性能の支配的役割を担うものであり、その材料は特に限定されない。具体的に例示すれば、疎水性のシリカ、アルミナ、酸化カルシウム、炭酸カルシウム、硫酸カルシウム、ケイ酸カルシウム等を挙げることができる。なかでも、疎水性能、コスト、超微粒子材料の市場からの入手のし易さ等の観点から疎水性シリカの使用が好適である。さらに、疎水性微粒子が疎水性シリカである場合には、内容物が食品や粘度の小さい物（例：液体）であっても付着防止性を確実に発現し得る。
【００３９】
図７に示すように、第２グラビアロール３１の塗工面としての周面には多数のセル３２が所定のグラビアパターンに従って規則的に整列して配設されており、これにより、第２グラビアロール３１の周面が凹凸状に形成されている。さらに、当該周面に分散液１１が付着されるとともにこの付着状態において各セル３２内には分散液１１が充填されている。そして、分散液１１の塗布工程では、図６に示すように、蓋材本体５（その送り方向Ｆ）が第２グラビアロール３１（その回転方向Ｇ３）とバックアップロール３３（その回転方向Ｇ４）との間を通過する際に第２グラビアロール３１の周面が熱封緘層４の外面に当接することにより、当該周面に付着している分散液１１が熱封緘層４の外面に転写塗布される。
【００４０】
ここで、熱封緘層４の外面には上述したように多数の微小突起８が配設されていることから、図８に示すように、分散液１１の塗布工程では分散液１１は各微小突起８の頂部にのみ塗布されて隣接する微小突起８、８間の凹部９には塗布されないことがある。
【００４１】
均し工程では、図９に示すようにスムージングロール３５は蓋材本体５の送り方向Ｆとは逆方向に回転しており（その回転方向Ｇ５）、これにより、スムージングロール３５の周面と蓋材本体５の熱封緘層４の外面との間に分散液溜まり部１２が形成される。そのため、図８に示したように分散液１１が隣接する微小突起８、８間の凹部９に塗布されていない場合でも、図９に示すように当該凹部９が分散液溜まり部１２を通過することにより分散液１１が当該凹部９内に充填されるように均され、熱封緘層４の外面に分散液１１が全面的に塗布される。
【００４２】
そしてこの状態で分散液１１が乾燥されることにより分散液１１中の分散媒が蒸発除去される。その結果、図２に示すように熱封緘層４の外面上に残留した疎水性微粒子からなる付着防止層６が熱封緘層４の外面に微小突起８による凹凸面に沿った形で全面的に形成される。しかも、付着防止層６は微視的には隣接する微小突起８、８間の凹部９において厚さが厚く、微小突起８の頂部において厚さが薄く形成される。
【００４３】
熱封緘層４の外面に塗布された分散液１１の乾燥条件は限定されるものではなく、分散液１１中の分散媒を蒸発除去しうる条件であれば良い。例えば自然乾燥により分散液１１を乾燥させても良いが、作業効率及び疎水性微粒子の定着性の向上のためには乾燥炉等を用いた強制乾燥により分散液を乾燥させることが望ましい。この場合の乾燥条件は限定されるものではなく、例えば乾燥温度８０℃〜１４０℃、乾燥時間５秒〜３０秒である。
【００４４】
上述した分散液１１の塗布工程及び均し工程において、分散液１１の疎水性微粒子濃度が３質量％〜１０質量％であり且つ分散液１１の２５℃での粘度が５ｍＰ・ｓ以下であることにより、内容物に対して高い付着防止性を有する蓋材１０を得ることができる。
【００４５】
分散液１１の疎水性微粒子濃度が３質量％未満の場合、熱封緘層４の外面への疎水性微粒子の付着量が少なすぎて内容物に対する付着防止性が低くなり、また疎水性微粒子の付着量を増やすために分散液１１の塗布量を増加させると、分散液１１の乾燥中に分散液１１中の疎水性微粒子が流動してしまい塗工ムラが生じて表面状態が悪化する。一方、当該濃度が１０質量％を超えた場合、分散液１１の２５℃での粘度が急激に高くなり分散液１１の取扱いが困難になるし塗工ムラが生じて表面状態が悪化する。また、分散液１１の２５℃での粘度が５ｍＰ・ｓを超えた場合、分散液１１の粘度が高すぎてやはり分散液１１の取扱いが困難になるし塗工ムラが生じて表面状態が悪化する。
【００４６】
分散液１１の疎水性微粒子濃度において特に好ましい下限値は４質量％であり、特に好ましい上限値は６質量％である。また、分散液１１の２５℃での粘度において特に好ましい下限値は３ｍＰ・ｓであり、特に好ましい上限値は４ｍＰ・ｓである。
【００４７】
なお、有機分散媒の質量をＡ、疎水性粒子の質量をＢとすると、分散液１１の疎水性微粒子濃度Ｃは、Ｃ＝Ｂ／（Ａ＋Ｂ）×１００％で算出される。
【００４８】
スムージングロール３５の周速度と蓋材本体５の送り速度は限定されるものではない。例えば、スムージングロール３５の回転方向Ｇ５が蓋材本体５の送り方向Ｆとは逆方向であってその周速度が蓋材本体５の送り速度の絶対値の１００％〜１３０％の範囲になるように設定される。
【００４９】
熱封緘層４の外面に形成された微小突起８は、図５に示すように、高さＨが３０μｍ〜１００μｍ及び直径Ｄが１００μｍ〜７００μｍであり且つ熱封緘層４の外面にスクリーン線数３５線〜６５線（単位：ＬＰＩ）で配設されていることが望ましい。微小突起８の大きさ（高さ、直径）及び配設状態（スクリーン線数）がこのような範囲であることにより、付着防止性を確実に高めることができる。
【００５０】
微小突起８の形状は限定されるものではなく、例えば、円柱状や角柱状（例：四角柱状、六角柱状）であっても良いし、円錐状や角錐状（例：四角錐状、六角錐状）であっても良いし、円錐台状や角錐台状（例：四角台錐状、六角錐台状）であっても良い。また、微小突起８の横断面形状は、例えば円形や多角形（例：四角形、六角形）であっても良い。
【００５１】
なお、微小突起８の直径Ｄは、微小突起８の横断面形状が円形以外の多角形等である場合、４Ａ／Ｌ（Ａ：断面積、Ｌ：断面長）で定義される「相当直径」を含むものとする。
【００５２】
疎水性微粒子の平均粒径は１ｎｍ〜５０００ｎｍであることが望ましい。当該平均粒径がこの範囲であることにより、熱封緘層４の外面に分散液１１が確実に全面的に塗布され、これにより、付着防止性を確実に高めることができるし、更に、疎水性微粒子の脱落を確実に抑制することができる。
【００５３】
さらに、付着防止層６は、熱封緘層４の外面への疎水性微粒子の付着量が乾燥後において０．３ｇ／ｍ２〜０．６ｇ／ｍ２になるように形成されることが望ましい。付着防止層６がこのように形成されることにより、付着防止性を確実に高めることができるし、疎水性微粒子の脱落を確実に抑制できるし、微小突起８を残しつつも付着防止層６（疎水性微粒子）の塗工ムラを確実に抑制することができる。
【００５４】
ここで、熱封緘層４の外面に塗布された分散液１１を均すためスムージングロール３５ではなくドクターブレードのような刃部材を用いることが考えられる。しかし、刃部材を用いる場合、熱封緘層４の微小突起８を削る可能性があり、もし微小突起８が削られると疎水性微粒子の脱落が生じ易くなるため好ましくない。
【００５５】
以上で本発明の一実施形態について説明したが、本発明は上記実施形態に限定されるものではなく、本発明の要旨を逸脱しない範囲で様々に変更可能であることは言うまでもない。
【実施例】
【００５６】
次に、本発明の具体的実施例及び比較例を以下に示す。なお、本発明は下記実施例に限定されるものではない。
【００５７】
＜実施例１〜４、比較例１〜３＞
基材フィルム層としての厚さ１２μｍのポリエチレンテレフタレートフィルム１ａの片面に、金属箔層としての厚さ３０μｍのアルミニウム箔１ｂをポリウレタン系ドライラミネート接着剤により貼り合わせた。
【００５８】
次に、アルミニウム箔１ｂ側の表面に上記同様の接着剤により、厚さ２０μｍのポリエチレンフィルムを積層接着して中間樹脂層２を形成し、基材層３とした。さらに、中間樹脂層２の外面に第１グラビアロール２１を用いたグラビアコート法によりホットメルト樹脂組成物からなる熱封緘層４を塗工した。これによって得られた基材層３／熱封緘層４の積層体を蓋材本体５とした。
【００５９】
第１グラビアロール２１の周面には多数のセル２２が亀甲型のグラビアパターンに従って規則的に整列して配設されており、これにより当該周面が凹凸状に形成されていた。
【００６０】
熱封緘層４の外面には、第１グラビアロール２１の多数のセル２２に対応する多数の微小突起８が熱封緘層４の外面全面に亘って形成されていた。微小突起８の形状は略正六角錘台状、その横断面形状は略正六角形状、その高さＨは５０μｍ、その直径（相当直径）Ｄは３５０μｍ、そのスクリーン線数は４０線（微小突起８のピッチ４５０μｍ）であった。
【００６１】
また、湿式法親水性シリカ（平均粒径２．７μｍ）をジメチルポリシロキサンを用いて疎水化することにより、疎水性微粒子としての疎水性シリカを得た。そして、有機分散媒としてのアルコール中に疎水性シリカを均一分散し、様々な疎水性シリカ濃度及び粘度の分散液１１を調製した。調製された分散液１１の疎水性シリカ濃度及び２５℃での粘度を表１中の「疎水性シリカ濃度」欄及び「粘度」欄にそれぞれ示した。
【００６２】
次いで、熱封緘層４の外面に分散液１１を第２グラビアロール３１により塗布し、そして熱封緘層４の外面に塗布された分散液１１をスムージングロール３５により均し、乾燥することにより、熱封緘層４の外面に疎水性シリカからなる付着防止層６を形成した。これにより蓋材１０を得た。
【００６３】
第２グラビアロール３１の周面には多数のセル３２がグラビアパターンに従って規則的に整列して配設されており、これにより当該周面が凹凸状に形成されていた。第２グラビアロール３１において、グラビアパターン（セル３２の形状）は亀甲型、スクリーン線数は６５線、セル容量は５５ｃｍ３／ｍ２であった。
【００６４】
得られた各蓋材１０について次の評価試験を行った。その結果を表１に併記した。
【００６５】
（１）表面状態の評価
疎水性シリカが付着した表面は若干の白色を呈する観点から、各蓋材１０の裏面の表面状態、即ち付着防止層６の表面状態を目視で評価した。その結果を表１中の「表面状態」欄に示した。同欄中の符号の意味は以下のとおりである。
【００６６】
○：異常なし（表面状態が良好である）
×：塗工ムラがある（表面状態が不良である）。
【００６７】
（２）付着防止性の評価
各蓋材１０の付着防止層６の表面上にアロエヨーグルト（森永乳業株式会社製、商標「森永アロエヨーグルト」１２５ｇ）を約１ｇ滴下し、各蓋材１０を水平角度０°から４５°に傾けたときに滴下したアロエヨーグルトが転がるか否かを調べて付着防止性を評価した。その結果を表１中の「付着防止性」欄に示した。同欄中の符号の意味は次のとおりである。
【００６８】
○：転がる（付着防止性が高い）
×：転がらない（付着防止性が低い）。
【００６９】
（３）疎水性シリカの付着量の評価
各蓋材１０の付着防止層６をアルコールで拭き取り、拭き取り前後の質量差により疎水性シリカの付着量を調べた。その結果を表１中の「疎水性シリカの付着量」欄に示した。
【００７０】
【表１】
0006670650.tif 000002
【００７１】
表１から分かるように、分散液１１の疎水性シリカ濃度が３質量％〜１０質量％であり且つ分散液１１の２５℃での粘度が５ｍＰａ・ｓ以下である蓋材の場合（即ち実施例１〜４）は、付着防止層６の表面状態が良好でありしかも高い付着防止性を有していた。
【００７２】
また、熱封緘層４の微小突起８の高さＨが３０μｍ、その直径Ｄが１００μｍ及びそのスクリーン線数が６５線である場合でも、上記実施例１〜４と同じように分散液１１の疎水性微粒子濃度が３質量％〜１０質量％であり且つ分散液１１の２５℃での粘度が５ｍＰａ・ｓ以下であるときは、付着防止層６の表面状態が良好でありしかも高い付着防止性を有していた。
【００７３】
さらに、熱封緘層４の微小突起８の高さＨが１００μｍ、その直径Ｄが７００μｍ、そのスクリーン線数が３５線である場合でも、上記実施例１〜４と同じように分散液１１の疎水性微粒子濃度が３質量％〜１０質量％であり且つ分散液１１の２５℃での粘度が５ｍＰａ・ｓ以下であるときは、付着防止層６の表面状態が良好でありしかも高い付着防止性を有していた。
【産業上の利用可能性】
【００７４】
本発明は、ヨーグルト、ゼリー、プリン、ジャム、飲料等の内容物（被包装物）を包装する容器に適用される、内容物付着防止性を有する蓋材の製造方法に利用可能である。
【符号の説明】
【００７５】
１ａ：基材フィルム層
１ｂ：金属箔層
２：中間樹脂層
３：基材層
４：熱封緘層
６：付着防止層
８：微小突起
９：隣接する微小突起間の凹部
１０：蓋材
１１：分散液
２１：第１グラビアロール
２２：第１グラビアロールのセル
３１：第２グラビアロール
３２：第２グラビアロールのセル
３５：スムージングロール
【図１】
0006670650.tif 000003
【図２】
0006670650.tif 000004
【図３】
0006670650.tif 000005
【図４】
0006670650.tif 000006
【図５】
0006670650.tif 000007
【図６】
0006670650.tif 000008
【図７】
0006670650.tif 000009
【図８】
0006670650.tif 000010
【図９】
0006670650.tif 000011